(57)【特許請求の範囲】
【請求項１】
塗料被覆層を有する骨材において、前記骨材が珪砂又は寒水砂であって、前記塗料被覆層を形成する塗料中にトリアジン系化合物及び／又はイミダゾール系化合物の防藻防黴剤を含有していることを特徴とする着色骨材。
【請求項２】
前記防藻防黴剤として、トリアジン系化合物とイミダゾール系化合物の両方を含有し、その配合割合が重量比で１０：１〜１：１０の範囲であることを特徴とする請求項１に記載の着色骨材。
【請求項３】
請求項１又は請求項２に記載の着色骨材と、乾燥し造膜したた後に透明となる合成樹脂とを主成分とすることを特徴とする着色骨材含有塗材。
【発明の詳細な説明】
【０００１】
【発明の属する技術分野】
この発明は、土木建築用資材、園芸用の砂として又は建築物などの構造物の仕上げに用いられる塗材に含有される骨材として利用することができる着色骨材に関するものである。
【０００２】
【従来の技術】
従来、骨材に塗料を被覆した着色骨材は、多様な用途に用いられている。例えば、土木建築用資材、園芸用の砂として用いられる。また、その着色骨材を含有する塗材を建築物などの構造物の仕上げに用いられている。しかし、塗材として用いた場合、その塗材の乾燥塗膜は、藻及び黴に対する防止効果がないために、その塗膜に藻、黴が発生することがある。そのため、塗料中に防藻防黴剤を添加することがある。例えば、特開平６−２５６６８９号公報、特開平６−２６４００８号公報又は特開平１０−３０６２４２号公報などによれば、塗材中に防藻防黴剤を添加することが開示されている。
【０００３】
【発明が解決しようとする課題】
ところが、骨材を塗料により被覆した着色骨材では、藻及び黴に対する防止効果がないため、しばしば着色骨材表面に藻、黴の発生があり、着色された骨材がそれらのために汚れるなど着色骨材表面の色調を変化させることがある。
【０００４】
また、着色骨材を用いた塗材においては、塗材中に防藻防黴剤を添加することにより塗膜の藻及び黴に対する防止効果を得ることができるが、その防藻防黴剤を添加することにより、着色骨材含有塗材の構成材料の１つである乾燥し造膜した後に透明となる合成樹脂が変色する場合がある。このことにより、着色骨材含有塗材の塗膜全体が変色したようになる。
【０００５】
この発明は、上記のような従来技術に存在する問題点に着目してなされたものである。その目的とするところは、着色骨材に藻及び黴に対する防止効果を付与することにより着色骨材表面の藻及び黴による汚れ、劣化を防止しつつ、骨材に着色することができる。また、藻及び黴に対する防止効果を付与した着色骨材を塗材中に含有することにより、塗材中に防藻防黴剤を添加することがなく、そのため、その塗膜の変色がない塗材を得ることができる着色骨材を提供することにある。
【０００６】
【課題を解決するための手段】
上記の目的を達成するために、請求項１に記載の発明の着色骨材は、塗料被覆層を有する骨材において、前記骨材が珪砂又は寒水砂であって、前記塗料被覆層を形成する塗料中にトリアジン系化合物及び／又はイミダゾール系化合物の防藻防黴剤を含有していることを特徴とするものである。
【０００７】
請求項２に記載の発明の着色骨材は、請求項１に記載の発明において、前記防藻防黴剤として、トリアジン系化合物とイミダゾール系化合物の両方を含有し、その配合割合が重量比で１０：１〜１：１０の範囲であることを特徴とするものである。
【０００８】
請求項３に記載の発明の着色骨材含有塗材は、請求項１又は請求項２に記載の着色骨材と、乾燥し造膜した後に透明となる合成樹脂とからなることを特徴とするものである。
【０００９】
【発明の実施の形態】
以下、この発明の実施形態について、詳細に説明する。
この発明では、塗料は、骨材に着色を施すためのものであり、塗料被覆層は、塗料により形成される塗膜のことである。また、塗材は、着色骨材を含有するものであり、塗材層は、その塗材により形成される塗膜のことである。
【００１０】
着色骨材は、塗料被覆層を有する骨材において、その塗料被覆層を形成する塗料中に防藻防黴剤を含有していることを特徴とするものである。
【００１１】
まず、骨材は、着色骨材を製造する際、核となるものであり、もっとも重要な構成材料の１つである。この骨材としては、珪砂、寒水砂、陶磁器粉砕物、ガラス又はプラスチックからなるビーズ、黒曜石、真珠岩、ガラス粉を発泡体とした軽量骨材、並びに、寒水石、珪石、大理石、御影石を含む天然石を粉砕したものなどがあり、これら骨材を適宜選択して使用することができる。
【００１２】
珪砂は、ニ酸化けい素を主成分とするものであり、川砂、海砂に代表される天然状態で粒状のものと、珪石を粉砕して粒度調整したものがあり、寒水砂は、炭酸カルシウムを主成分とするものであり、寒水石を粉砕して粒度調整したものである。
陶磁器粉砕物は、陶磁器を粉砕して得られるものであり、粉砕した後に粒度を調製されて用いられる。また、大理石、御影石などの天然石を粉砕して粒度調整したものも用いることができる。
【００１３】
ガラスビーズは、ガラスを略球状にしたものであり、プラスチックビーズは、アクリル樹脂などの樹脂を略球状にしたものであり、工業的に作られるために粒度が比較的安定している。黒曜石、真珠岩又は、ガラス粉の発泡体は、黒曜石、真珠岩又は、ガラスを粉砕して、発泡させた後に粒度調整したものである。
【００１４】
骨材の粒度は、４５〜１５００μｍの範囲のものが好ましく、４５〜１０００μｍの範囲のものがさらに好ましい。４５μｍより小さい場合では、骨材の単位重量当りの表面積が大きくなり、塗料の使用量が多くなるために、着色骨材の製造時において、乾燥が遅くなることがある。また、粒度が細かいため着色が困難となることがある。１５００μｍより大きい場合では、骨材１粒当りの表面積が大きくなるために、骨材表面の被覆が均一になりにくく、斑になる場合がある。
【００１５】
骨材は、珪砂や寒水砂が好ましく用いられる。珪砂や寒水砂は、塗料の被覆性、密着性、着色骨材の製造の容易性に優れ、入手が容易である。また、着色骨材含有塗材として用いる場合、乾燥し造膜した後に透明となる合成樹脂との混和性に優れている。
【００１６】
塗料は、着色骨材を得るための必須成分であり、骨材に着色及び被覆のために用いられるものである。塗料としては、アクリル樹脂系、シリコーン樹脂系、ウレタン樹脂系、シリコーンアクリル樹脂系等の水系塗料、溶剤系塗料又は無溶剤系塗料が用いられ、必要とされる色調に着色成分により着色されたものを用いる。この塗料は、着色骨材の用途や性能に応じて適宜選択することができるが、着色骨材の製造が容易なため、水系塗料又は溶剤系塗料が好ましく用いられる。
【００１７】
着色成分として着色顔料として無機、有機系顔料及びその両方を用いられる。着色顔料は、チタン白、カーボンブラック、オキサイドイエロー、弁柄、シアニンブルー、又はシアニングリーンなど塗料に通常用いられるものを使用することができる。それらは、耐候性のよいものが好ましい。
【００１８】
防藻防黴剤は、藻及び黴の発生を抑制するものである。着色骨材表面又は着色骨材含有塗材の乾燥塗膜に寄生するものであり、それらは、寄生することにより着色骨材表面又は着色骨材含有塗材の乾燥塗膜を汚れさせ、劣化させるものである。
【００１９】
防藻防黴剤は、有機化合物のものと無機塩からなる硝酸銀、過塩素酸銀、酢酸銀、硝酸銅、過塩素酸銅、酢酸銅、硫酸銅、塩化銅、硝酸亜鉛、過塩素酸亜鉛、酢酸亜鉛、硫酸亜鉛、塩化亜鉛などがある。塗料の着色性、着色骨材の耐候性や少量の添加量での藻及び黴の防止効果から有機化合物のものが好ましい。
【００２０】
有機化合物の防藻防黴剤としては、トリアジン系化合物、イミダゾール系化合物、有機尿素系化合物、チアゾリン系化合物、ハロゲン系化合物、フェノール系化合物、グアニジン系化合物、アミド系化合物などが挙げられる。
【００２１】
トリアジン系化合物としては、２−メチルチオ−４、６−ビス（エチルアミノ）−ｓ−トリアジン、２−メチルチオ−４−第３級ブチルアミノ−６−シクロプロピルアミノ−ｓ−トリアジン、２−メチルチオ−４−テトラブチル−６−シクロプロピルアミノ−ｓ−トリアジン、ヘキサヒドロ−１，３，５−トリエチル−ｓ−トリアジンなどが挙げられる。
【００２２】
イミダゾール系化合物（ベンズイミダゾール系化合物を含む）としては、チアベンダゾール（ＴＢＺ）、２−（カルボメトキシアミノ）−ベンズイミダゾール、２−メトメキシカルボミルアミノベンズイミダゾール、６−ジクロ−１−フェノキシカルボニル−２−トリフルオロメチルベンズイミダゾール、４，５，６，７−テトラクロル−２−トリフルオロメチルベンズイミダゾールなどが挙げられる。
【００２３】
有機尿素系化合物としては、マガニーズエチレンビスジチオカーバイト、ジンクジメチルジチオカーバメイチ、ビスジメチルジチオカルバモイルジンクエチレンビスジチオカーバメイト、２−ベンツイミダゾリルカルバミン酸メチル、３−ヨード−２−プロパルギルブチルカルバミン酸などが挙げられる。
チアゾリン系化合物としては、１，２−ベンズイソチアゾリン（ＢＩＴ）、２−（４−チオシアノメチルチオ）ベンゾチアゾール（ＴＣＭＴＢ）、２−メルカプトベンゾチアゾールナトリウム、２−チオシアノメチルチオベンゾチアゾール、２−メルカプトベンゾチアゾール、２−（チオシアノメチルスルホニル）ベンゾチアゾールなどが挙げられる。
【００２４】
ハロゲン系化合物では、ベンジルブロモアセテート、α−ブロムシンナムアルデヒド（ＢＣＡ）、２，４，５，６−テトラクロロイソフタロニトリル、４−クロロフェニル−３’−ヨードプロパルギルホルマール、２，３，３−トリヨードアリルアルコール（ＴＩＡＡ）、１（（ジヨードメチル）スルホニル）−４−メチルベンゼンなどが挙げられる。
【００２５】
フェノール系化合物では、ペンタクロロフェノール（ＰＣＰ）、ペンタクロロフェニルラウレート、O−フェニルフェノール（ＯＯＰ）、パラクロロメタキシレノール（ＰＣＭＸ）、パラクロロメタクレゾールなどが挙げられる。
グアニジン系化合物では、ドデシルグアニジン塩酸塩、ポリヘキサメチレンビグアニジン塩酸塩、グルコン酸クロルヘキシジンなどがあり、アミド系化合物では、ジチオ−２，２’−ビス（ベンズメチルアミド）などが挙げられる。
【００２６】
有機化合物の防藻防黴剤の中からトリアジン系化合物、イミダゾール系化合物のものが好ましく、その両方を併用することが望ましい。
トリアジン系化合物、イミダゾール系化合物の防藻防黴剤は、藻及び黴の防止効果とその防止効果の持続性に優れ、塗料に含有した場合において変色など耐候性が優れている。また、その両方を併用することにより一層優れたものとなる。
【００２７】
トリアジン系化合物とイミダゾール系化合物の防藻剤及び防黴剤の併用の場合は、その配合割合が重量比で１０：１〜１：１０の範囲であり、３：１〜１：３の範囲が好ましい。前記範囲外である場合は、藻及び黴の防止効果とその防止効果の持続性を阻害することがある。
【００２８】
このようにして構成される着色骨材は、着色骨材含有塗材として用いることができる。
また、この塗料には、その他の添加剤として、低沸点アルコール、高沸点溶剤、界面活性剤、増粘剤、ｐＨ調整剤、防腐剤等のような一般に塗料製造に配合されている成分を使用することができる。高沸点溶剤は造膜助剤、防凍剤として用いられ、界面活性剤は消泡剤、分散剤、湿潤剤などとして用いられる。増粘剤は、粘度及び粘性調整のために用いられる。
【００２９】
さて、乾燥し造膜した後に透明となる合成樹脂は、着色骨材含有塗材の結合材であり、その結合材は、被塗布面と着色骨材とを結合するものである。また、骨材の着色された色調、風合いを生かし、意匠感を高めるために乾燥し造膜した後に透明となるものであることが必要である。
【００３０】
この合成樹脂は、アクリル樹脂、ウレタン樹脂、エポキシ樹脂、メラミン樹脂、アルキッド樹脂、塩化ビニル樹脂、シリコーン樹脂、酢酸ビニル樹脂、ポリエステル樹脂、スチレン樹脂、フッ素樹脂などの樹脂を単独又は共重合したもの、これら樹脂を有機溶媒に溶解させたもの又は、エマルションとして水に分散させたものが使用される。塗材の使いやすさ、製造の容易さ、入手の容易さより合成樹脂エマルションが好ましく用いられる。
【００３１】
合成樹脂エマルションは、乳化重合のような常用の重合技術で製造することができる、一般的なものでよい。また、合成樹脂エマルションのポリマーの構造が複雑な形態、例えば芯−殻粒子であっても実施することができる。
このうち、塗料適性、塗膜の物性、入手の容易性などの点から、アクリル樹脂、スチレン樹脂より製造されたアクリル系合成樹脂エマルション及びアクリルスチレン系合成樹脂エマルションが好ましい。水性塗料組成物の用途、性能に応じて適宜選択してもよい。
【００３２】
合成樹脂エマルションに使われる樹脂のガラス転移温度は、好ましくは−５０〜７０℃の範囲であり、より好ましくは−２０℃から４０℃の範囲であり、着色骨材含有塗材の用途に応じて、適したガラス転移温度の合成樹脂を選択することができる。ガラス転移温度が−５０℃より低い場合には、着色骨材含有塗材により形成された塗膜が汚れやすく、７０℃より高い場合には、合成樹脂エマルションの造膜が困難になる場合がある。
【００３３】
着色骨材含有塗材は、塗材の固形分中での着色骨材含有率は、２０〜８０重量％が好ましい範囲である。２０重量％より少ない場合には、藻及び黴に対する防止効果が少なくなる。８０重量％より大きい場合には、藻及び黴に対する防止効果の向上は少なくなが、その防止効果は十分である。５０〜８０重量％がさらに好ましい範囲である。
【００３４】
この着色骨材含有塗材は、着色骨材以外の骨材を含有することができる。この骨材は、着色骨材に用いられる珪砂、寒水砂、陶磁器粉砕物、ガラス又はプラスチックからなるビーズ、黒曜石、真珠岩、ガラス粉を発泡体とした軽量骨材、並びに、寒水石、珪石、大理石、御影石を含む天然石を粉砕したもので着色を施さない無着色のものや花崗岩、蛇紋岩、黒曜石、蛍石などを粉砕したものなどを用いることができる。また、着色骨材含有塗材の作業性、粘度など又、塗材層の意匠感から着色骨材以外の骨材の粒度は、着色骨材と同じ粒度が好ましい。
【００３５】
また、この着色骨材含有塗材は、その他の成分として、低沸点アルコール、高沸点溶剤、界面活性剤、増粘剤、白色顔料、着色顔料、充填材、難燃剤、ｐＨ調整剤、防腐剤等のような一般に塗料製造に配合されている成分を使用することができる。高沸点溶剤は造膜助剤、防凍剤として用いられ、界面活性剤は消泡剤、分散剤、湿潤剤などとして用いられる。増粘剤は、粘度及び粘性調整のために用いられる。また、充填材としては、炭酸カルシウム、水酸化アルミニウム、アルミナ、、繊維等が挙げられ、発泡クレー、軽石、パーライト、発泡スチロール粉、シラスバルーン、ヒル石等の軽量骨材が挙げられる。難燃剤としては、ハロゲン系、リン系、三酸化アンチモン系化合物などがある。
【００３６】
このように構成された着色骨材含有塗材は、建築物などの構造物にスプレー、ローラ、鏝、刷毛などを用い塗布され、構造物の仕上げとなる塗材層を形成するものである。
【００３７】
次に、前記のように構成された着色骨材を得るための製造方法について説明する。
まず、骨材の着色に用いられる塗料を得る。この塗料は、着色成分を含有するものであるり、常法により得ることができる。この塗料には、防藻防黴剤を含有させることが必要である。
【００３８】
次に、骨材に着色を行う。この着色方法は、特に限定されるものではない。例えば、骨材を一定量入る容器に入れ、ミキサー等により攪拌を行いながら前記塗料をスプレー等により骨材全体に均一になるよう噴霧し、塗料により骨材を被覆する。
塗料が骨材全体に均一になった状態にした後、振動乾燥機を用い、振動を与えながら、熱風等を用い、塗料を被覆した骨材を乾燥させる。そして、塗料被覆層を有する着色骨材を得ることができる。
【００３９】
このようにして得られた着色骨材を着色骨材含有塗材として用いる場合などは、篩等により粒度調整を行うことがある。
以上のように、この実施形態によれば次のような効果が発揮される。
【００４０】
・  塗料被覆層を有する骨材において、その塗料被覆層を形成する塗料中に防藻防黴剤を含有している着色骨材により、着色骨材に藻及び黴に対する防止効果を付与することにより着色骨材表面の藻及び黴による汚れ、劣化を防止しつつ、着色することができる。
【００４１】
・  防藻防黴剤が有機化合物であることにより、少量の添加量での藻及び黴の防止効果が得られる。
【００４２】
・  着色骨材と、乾燥し造膜した後に透明となる合成樹脂とからなる着色骨材含有塗材であることにより、その塗膜の変色がない塗材を得ることができる。
【００４３】
・  骨材の粒度が４５〜１５００μｍの範囲のものであることにより、着色骨材の製造時において、塗料の使用量が少なく、乾燥が速く、また骨材表面の被覆が均一で、斑にならないものが得られる。
【００４４】
・  骨材が珪砂、寒水砂であることにより、塗料被覆層の被覆性、密着性に優れ、着色骨材の製造の容易性に優れたものが得られる。また、着色骨材含有塗材とした場合、合成樹脂との混和性に優れ、入手が容易なものが得られる。
【００４５】
・  防藻防黴剤がトリアジン系化合物又はイミダゾール系化合物であることにより、藻及び黴の防止効果とその防止効果の持続性に優れ、塗料に含有した場合において変色など耐候性が優れているものが得られる。
【００４６】
・  防藻防黴剤がトリアジン系化合物とイミダゾール系化合物を併用することにより、藻及び黴の防止効果とその防止効果の持続性に一層優れ、塗料に含有した場合において変色など耐候性が一層優れているものが得られる。
【００４７】
・  乾燥し造膜した後に透明となる合成樹脂がアクリル樹脂、スチレン樹脂より製造されたアクリル系合成樹脂エマルション及びアクリルスチレン系合成樹脂エマルションであることにより、塗料適性、塗膜の物性、入手の容易性が優れたものが得られる。
【００４８】
【実施例】
以下、前記実施形態を実施例に基づいて、さらに具体的に説明する。
まず、骨材の着色に用いられる塗料を得る。この塗料は、アクリル系合成樹脂エマルション（固形分５０％）を用いた。着色成分として、無機系顔料の弁柄を主成分とした顔料ペースト（着色成分５０％）を用い、赤錆色の塗料を得た。また、防藻防黴剤として、トリアジン系化合物（有効成分３０％）とイミダゾール系化合物（有効成分３０％）の両方を用いた。その配合割合が重量比で２：１である。その他の成分として、造膜助剤としての高沸点溶剤、消泡剤としての界面活性剤、増粘剤、ｐＨ調整剤を用いた。下記に着色に用いられる塗料配合を示す。
【００４９】
塗料配合
アクリル系合成樹脂エマルション  ２００．０（ｇ）
トリアジン系化合物                  ６．０（ｇ）
イミダゾール系化合物                ３．０（ｇ）
顔料ペースト                        ８．０（ｇ）
その他の成分                      ２５．０（ｇ）
配合水                            ５８．０（ｇ）
合      計                      ３００．０（ｇ）
【００５０】
次に、骨材に着色を行う。この骨材は珪砂を用いた。着色方法は、容器に珪砂を１０００ｋｇ入れ、ミキサーにより攪拌を行いながらスプレーを用いて、前記塗料配合の塗料３５ｋｇを骨材全体に均一になるよう噴霧した。
塗料が骨材全体に均一になった状態にした後、振動乾燥機を用い、振動を与えながら、２００℃の熱風により６０分間被覆された塗料を乾燥させ、着色骨材を得た。
【００５１】
比較例として前記塗料配合からトリアジン系化合物とイミダゾール系化合物の防藻防黴剤を除いた塗料を用い、実施例と同様な着色方法により着色を行い着色骨材を得た。
実施例１として実施例で得た着色骨材と比較例１として比較例で得た着色骨材を用いて防藻防黴試験を行った。この防藻防黴試験は、着色骨材１００ｇをシャーレに入れ藻や黴が発生しやすい日陰であり湿った場所に置き１ヶ月間静置した。その１ヶ月後に試験を行った着色骨材を観察した。
【００５２】
その観察結果は、実施例１の着色骨材には藻及び黴の発生はなく、比較例１の着色骨材では黴の発生があった。この結果から防藻防黴剤の塗料に添加したことにより藻及び黴の発生がなかったことがわかる。
【００５３】
次に、実施例及び比較例で得た着色骨材を３００μｍと８５０μｍの篩を用い、３００〜８５０μｍに粒度調整を行い、その粒度調整を行った着色骨材を用いて、着色骨材含有塗材を得た。
乾燥し造膜した後に透明となる合成樹脂としては、アクリル系合成樹脂エマルションでガラス転移温度が１０℃、固形分が４５％のものを用いた。着色骨材の含有率は、塗材の固形分中に５０重量％含有させた。
【００５４】
その他の成分として、造膜助剤、消泡剤、分散剤、湿潤剤、増粘剤を用いた。また、着色骨材以外の骨材として無着色の白色の寒水砂を用いた。下記に着色骨材含有塗材の塗材配合を示す。
【００５５】
塗材配合
アクリル系合成樹脂エマルション  ２５０．０（ｇ）
着色骨材                        ５００．０（ｇ）
造膜助剤                          ３０．０（ｇ）
消泡剤                              ２．０（ｇ）
分散剤                              １．０（ｇ）
湿潤剤                              ０．５（ｇ）
増粘剤                              １．０（ｇ）
寒水砂                          ５００．０（ｇ）
配合水                            １５．５（ｇ）
合    計                      １３００．０（ｇ）
【００５６】
実施例２として実施例１で得た着色骨材を用い前記塗材配合により着色骨材含有塗材を得た。比較例２として比較例１に得た着色骨材を用い前記塗材配合により着色骨材含有塗材を得た。また、比較例３として比較例１に得た着色骨材を用い前記塗材配合により着色骨材含有塗材を混合し、塗材全量１３００ｇに対してトリアジン系化合物を６．０ｇとイミダゾール系化合物を３．０ｇの防藻防黴剤を添加した。
【００５７】
実施例２、比較例２及び比較例３より得た着色骨材含有塗材をスレート板に塗布し、スレート板に着色骨材含有塗材により形成された着色骨材含有塗材層を得たものを試験体とし試験を行った。この試験は防藻防黴試験と紫外線による変色試験を行った。防藻防黴試験は、試験体を建築物の北面で藻や黴が発生しやすい日陰で、湿った場所に置き６ヶ月間静置した。その一年後に試験を行った試験体を観察した。また、変色試験では、ＵＶランプにより紫外線を試験体に７２時間照射して、その試験体の変色の程度を観察した。
【００５８】
実施例２及び比較例３の着色骨材含有塗材層には、藻及び黴の発生はなかったが、比較例２の着色骨材含有塗材層では、藻が発生していた。このことは、着色骨材含有塗材層の中にトリアジン系化合物とイミダゾール系化合物の防藻剤及び防黴剤が存在していることにより藻及び黴に対する防止効果があることがわかる。
【００５９】
また、変色試験では、実施例２及び比較例２の着色骨材含有塗材層では変色は見られなかったが、比較例３の着色骨材含有塗材層では、淡黄色になり変色が見られた。これは、比較例３の着色骨材含有塗材の合成樹脂エマルションに防藻防黴剤を添加したことにより変色したことがわかる。
次に、前記実施形態から把握できる技術的思想について以下に記載する。
【００６０】
・  請求項１に記載の骨材の粒度が４５〜１５００μｍの範囲のものであることを特徴とする着色骨材。このことにより、着色骨材の製造時において、塗料の使用量が少なく、乾燥が速く、容易に着色することができ、また、骨材表面の被覆が均一で、斑にならないものが得られる。
【００６１】
・  請求項１に記載の骨材が珪砂又は寒水砂であることを特徴とする着色骨材。このことにより、塗料被覆層の被覆性、密着性に優れ、着色骨材の製造の容易性に優れたものが得られる。また、着色骨材含有塗材とした場合、乾燥し造膜したた後に透明となる合成樹脂との混和性に優れ、入手が容易なものが得られる。
【００６２】
・  請求項１又は請求項２に記載の防藻防黴剤がトリアジン系化合物又はイミダゾール系化合物であることを特徴とする着色骨材。このことにより、藻及び黴の防止効果とその防止効果の持続性に優れ、塗料に含有した場合において変色など耐候性が優れているものが得られる。
【００６３】
・  請求項１又は請求項２に記載の防藻防黴剤がトリアジン系化合物とイミダゾール系化合物を併用することを特徴とする着色骨材。このことにより、藻及び黴の防止効果とその防止効果の持続性に一層優れ、塗料に含有した場合において変色など耐候性が一層優れているものが得られる。
【００６４】
・  請求項３に記載の乾燥し造膜した後に透明となる合成樹脂がアクリル樹脂又はスチレン樹脂より製造されたアクリル系合成樹脂エマルション及びアクリルスチレン系合成樹脂エマルションであることを特徴とする着色骨材含有塗材。このことにより、塗料適性、塗膜の物性、入手の容易性が優れたものが得られる。
【００６５】
【発明の効果】
この発明は、以上のように構成されているため、次のような効果を奏する。
請求項１に記載の発明の着色骨材は、藻及び黴の防止効果とその防止効果の持続性に優れ、塗料に含有した場合において変色など耐候性が優れている。
【００６６】
請求項２に記載の発明の着色骨材によれば、請求項１に記載の発明の効果が、一層優れたものとなる。
【００６７】
請求項３に記載の発明の着色骨材含有塗材によれば、その塗膜の変色がない塗材を得ることができる。